【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
構造化エマルジョンポリマー粒子であって、
（ａ）（ｉ）約５３〜約６０、または約５３．５〜約５８、または約５４〜約５６重量パーセントの少なくとも１つのエチレン性不飽和Ｃ３−Ｃ６カルボン酸モノマー、（ｉｉ）約３９〜約４６、または約４１〜約４５．５、または約４３〜約４５重量パーセントの少なくとも１つのＣ１−Ｃ４アルキル（メタ）アクリレートモノマー、および（ｉｉｉ）少なくとも１つの架橋性モノマーを含むモノマー混合物から重合される約１５〜約２５重量パーセントの第１段階ポリマーコアと、
（ｂ）（ｉ）約４７〜約５５、または約４８〜約５３、または約４９〜約５０重量パーセントの少なくとも１つのエチレン性不飽和Ｃ３−Ｃ６カルボン酸モノマー、（ｉｉ）一態様では約５２〜４４重量％、別の態様では約５１〜約４６重量％、なおさらなる態様では約５０〜約４９重量％の少なくとも１つのＣ１−Ｃ４アルキル（メタ）アクリレートモノマー、および（ｉｉｉ）少なくとも１つの架橋性モノマーを含むモノマー混合物から重合される約８５〜約７５重量パーセントの第２段階ポリマーシェルとを含み、
前記第１段階モノマー混合物中に存在する前記少なくとも１つのエチレン性不飽和Ｃ３−Ｃ６カルボン酸モノマーの重量分率は、前記第２段階モノマー混合物中に存在する少なくとも１つのＣ３−Ｃ６カルボン酸モノマーの重量分率よりも３〜２０パーセント大きく、
前記第１および前記第２段階モノマー混合物中に存在する前記架橋性モノマーの合計は、前記第１および第２段階モノマー混合物中に存在する全モノマーの重量に基づいて約０．５重量パーセント〜約１．５重量パーセントの範囲であり、前記第２段階モノマー混合物に対する前記第１段階モノマー混合物中に存在する前記架橋性モノマーの重量分率は、１５：５０〜８５：５０パーセントの範囲である、構造化エマルジョンポリマー粒子。
【請求項２】
前記第１段階モノマー混合物および前記第２段階モノマー混合物中の前記少なくとも１つのエチレン性不飽和Ｃ３−Ｃ６カルボン酸モノマーは、アクリル酸、メタクリル酸、イタコン酸、シトラコン酸、マレイン酸、無水マレイン酸、フマル酸、クロトン酸、アコニット酸、およびそれらの混合物から独立して選択される、請求項１に記載の構造化エマルジョンポリマー粒子。
【請求項３】
前記第１段階モノマー混合物および前記第２段階モノマー混合物中の前記少なくとも１つのＣ１−Ｃ４アルキル（メタ）アクリレートモノマーは、メチル（メタ）アクリレート、エチル（メタ）アクリレート、ｎ−ブチル（メタ）アクリレート、ｔ−ブチル（メタ）アクリレート、およびそれらの混合物から独立して選択される、請求項１または２に記載の構造化エマルジョンポリマー粒子。
【請求項４】
前記第１段階モノマー混合物中の前記少なくとも１つのエチレン性不飽和Ｃ３−Ｃ６カルボン酸モノマーは、メタクリル酸である、請求項１〜３のいずれか一項に記載の構造化エマルジョンポリマー粒子。
【請求項５】
前記第２段階モノマー混合物中の前記少なくとも１つのエチレン性不飽和Ｃ３−Ｃ６カルボン酸モノマーは、メタクリル酸である、請求項１〜４のいずれか一項に記載の構造化エマルジョンポリマー粒子。
【請求項６】
前記第１段階モノマー混合物中の前記少なくとも１つのＣ１−Ｃ４アルキル（メタ）アクリレートモノマーは、エチルアクリレート、ブチルアクリレート、およびそれらの混合物から選択される、請求項１〜５のいずれか一項に記載の構造化エマルジョンポリマー粒子。
【請求項７】
前記第２段階モノマー混合物中の前記少なくとも１つのＣ１−Ｃ４アルキル（メタ）アクリレートモノマーは、エチルアクリレート、ブチルアクリレート、およびそれらの混合物から選択される、請求項１〜６のいずれか一項に記載の構造化エマルジョンポリマー粒子。
【請求項８】
前記第１段階モノマー混合物および前記第２段階モノマー混合物中の前記架橋性モノマーは、多官能性アクリレート、ポリアリルエーテル、およびそれらの混合物から独立して選択される、請求項１〜７のいずれか一項に記載の構造化エマルジョンポリマー粒子。
【請求項９】
前記架橋性モノマーは、エチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、トリメチロールプロパントリ（メタ）アクリレート、トリメチロールエタントリ（メタ）アクリレート、テトラメチロールメタントリ（メタ）アクリレート、ジトリメチロールプロパンテトラ（メタ）アクリレート、テトラメチロールメタンテトラ（メタ）アクリレート、ペンタエリスリトールテトラ（メタ）アクリレート；ジペンタエリスリトールヘキサ（メタ）アクリレート、１，４−シクロヘキサンジオールジメタクリレート、およびそれらの混合物から選択され、好ましくは、前記架橋性モノマーは、アリル（メタ）アクリレート、ジアリルフタレート、ジアリルイタコネート、ジアリルフマレート、およびジアリルマレエート；分子あたり２〜８個のアリル基を有するスクロースのポリアリルエーテル、ペンタエリスリトールのポリアリルエーテル、およびトリメチロールプロパンのポリアリルエーテルから選択され、より好ましくは、前記第１段階モノマー混合物および前記第２段階モノマー混合物中の前記架橋性モノマーは、トリメチロールプロパントリアクリレートから選択される、請求項８に記載の構造化エマルジョンポリマー粒子。
【請求項１０】
請求項１〜９のいずれか一項に記載の構造化エマルジョンポリマー粒子を含む、増粘剤。
【請求項１１】
洗浄組成物であって、
（ａ）約０．５〜約４０重量％、または約１〜約２５重量％、または約５〜１５重量％の少なくとも１つの起泡性界面活性剤と、
（ｂ）約０．０５重量％〜約１０重量％、または約０．１重量％〜約６重量％、または約０．５重量％〜４重量％、または１重量％〜約３重量％、または約１．２５重量％〜約２．５重量％の請求項１〜９のいずれか一項に記載のポリマー（活性ポリマー固形物）と、
（ｃ）水とを含み、重量パーセントは前記組成物の総重量に基づいている、洗浄組成物。
【請求項１２】
アルカリ性中和剤をさらに含む、および／または懸濁粒子をさらに含む、請求項１１に記載の洗浄組成物。
【請求項１３】
２５℃で約３００〜約１０００ｍＰａ・ｓの範囲のブルックフィールド粘度を有する、および／または≧１２ｄｙｎ／ｃｍ２、または≧１５ｄｙｎ／ｃｍ２、または≧１８ｄｙｎ／ｃｍ２、または≧２０ｄｙｎ／ｃｍ２の降伏値を有する、請求項１１または１２のいずれかに記載の洗浄組成物。
【請求項１４】
前記少なくとも１つの起泡性界面活性剤は、アニオン性界面活性剤、両性界面活性剤、双性イオン性界面活性剤、カチオン性界面活性剤、非イオン性界面活性剤、およびそれらの混合物から選択され、好ましくは、前記少なくとも１つの界面活性剤は、アニオン性界面活性剤と両性界面活性剤との混合物であり、より好ましくは、アニオン性界面活性剤対両性界面活性剤の重量比は、アニオン性界面活性剤対両性界面活性剤（活性物質）の比が１０：１〜約２：１および９：１、８：１、７：１、６：１、５：１、４．５：１、４：１、または３：１である、請求項１１〜１３のいずれかに記載の洗浄組成物。
【請求項１５】
コアを形成するための約１５〜約２５重量％の第１のモノマー混合物と、シェルを形成するための約８５〜約７５重量％の第２のモノマー混合物とを逐次重合することによって形成される構造化エマルジョンポリマーを調製するためのプロセスであって、前記第１のモノマー混合物は、（ｉ）約５３〜約６０、または約５３．５〜約５８、または約５４〜約５６重量パーセントの少なくとも１つのエチレン性不飽和Ｃ３−Ｃ６カルボン酸モノマー、（ｉｉ）約３９〜約４６、または約４１〜約４５．５、または約４３〜約４５重量パーセントの少なくとも１つのＣ１−Ｃ４アルキル（メタ）アクリレートモノマー、および（ｉｉｉ）少なくとも１つの架橋性モノマーを含み、前記第２のモノマー混合物は、（ｉｖ）約４７〜約５５、または約４８〜約５３、または約４９〜約５０重量パーセントの少なくとも１つエチレン性不飽和Ｃ３−Ｃ６カルボン酸モノマー、（ｖ）一態様では約５２〜４４重量％、別の態様では約５１〜約４６重量％、なおさらなる態様では約５０〜約４９重量％の少なくとも１つのＣ１−Ｃ４アルキル（メタ）アクリレートモノマー、および（ｖｉ）少なくとも１つの架橋性モノマーを含み、
前記第１のモノマー混合物中に存在する前記少なくとも１つのＣ３−Ｃ６カルボン酸モノマーの重量分率は、前記第２のモノマー混合物中に存在する前記少なくとも１つのＣ３−Ｃ６カルボン酸モノマーの重量分率よりも３〜２０パーセント大きく、
前記第１および前記第２のモノマー混合物中に存在する前記架橋性モノマーの合計は、（前記第１および第２のモノマー混合物中に存在する全モノマーの重量に基づいて）約０．５重量パーセント〜約１．５重量パーセントの範囲であり、前記第２のモノマー混合物に対する前記第１のモノマー混合物中に存在する前記架橋性モノマーの重量分率は、１５：５０〜８５：５０パーセントの範囲である、プロセス。
【手続補正２】
【補正対象書類名】明細書
【補正対象項目名】０１３１
【補正方法】変更
【補正の内容】
【０１３１】
実施例３７〜５２
液体発泡ハンドソープ組成物は、各組成物が０．１２重量％のＥＭＤ  Ｘｉｒｏｎａ  Ｍａｇｉｃ  Ｍａｕｖｅのマイカ（Ｄ５０＝１６．０〜２２．０μｍ）を含んでいたことを除いて、実施例１８〜３６に記載されるように配合した。各配合物を、泡生成ディスペンサーポンプ（Ａｒｍｉｎａｋ＆Ａｓｓｏｃｉａｔｅｓ製Ｆ８Ｔ  １．５ｃｃ泡ポンプ４０ｍｍ、Ｎｏ．ＡＡＦ８Ｓ１５Ｔ、シリーズ：Ｆ８Ｓ１５Ｔ、クロージャ寸法：４０ｍｍ、充填容量／出力１．５ｃｃ）を備えた使い捨ての消費者用ハンドソープディスペンサーに移した。各ディスペンサーのポンプの真上に位置する空気圧ポンプアクチュエータを装備した８つのポンプステーションで構成された自動ポンプ装置に、ソープディスペンサーを載せた。アクチュエータは、泡生成ディスペンサーポンプを連続的に押下および解放するように設計されている。アクチュエータの空気圧を制御するためのレギュレータを備えた従来の実験室用圧縮空気供給システムにアクチュエータを接続した。レギュレータの圧力を選択して、ディスペンサーポンプを完全に押下できるようにした。ディスペンサーポンプは、各容器の内容物が空になるまで（２時間間隔で）連続的にポンプ輸送された。ポンプ輸送が進行するにつれて、分注の品質を視覚的に観察した。ボトル内にグリッターが沈降した場合、石鹸配合物がポンプヘッドのディスペンサー開口部から出るときに誤った方向に出た場合、または試験期間中にかなりの量のポリマーがポンプヘッドのディスペンサー開口部に堆積した場合、配合物を不合格とした。合格／不合格の結果を表５に要約する。
【表９】
2020535291.tif 000001
本発明は、例えば、以下の項目を提供する。
（項目１）
構造化エマルジョンポリマー粒子であって、
（ａ）（ｉ）約５３〜約６０、または約５３．５〜約５８、または約５４〜約５６重量パーセントの少なくとも１つのエチレン性不飽和Ｃ３−Ｃ６カルボン酸モノマー、（ｉｉ）約３９〜約４６、または約４１〜約４５．５、または約４３〜約４５重量パーセントの少なくとも１つのＣ１−Ｃ４アルキル（メタ）アクリレートモノマー、および（ｉｉｉ）少なくとも１つの架橋性モノマーを含むモノマー混合物から重合される約１５〜約２５重量パーセントの第１段階ポリマーコアと、
（ｂ）（ｉ）約４７〜約５５、または約４８〜約５３、または約４９〜約５０重量パーセントの少なくとも１つのエチレン性不飽和Ｃ３−Ｃ６カルボン酸モノマー、（ｉｉ）一態様では約５２〜４４重量％、別の態様では約５１〜約４６重量％、なおさらなる態様では約５０〜約４９重量％の少なくとも１つのＣ１−Ｃ４アルキル（メタ）アクリレートモノマー、および（ｉｉｉ）少なくとも１つの架橋性モノマーを含むモノマー混合物から重合される約８５〜約７５重量パーセントの第２段階ポリマーシェルとを含み、
前記第１段階モノマー混合物中に存在する前記少なくとも１つのエチレン性不飽和Ｃ３−Ｃ６カルボン酸モノマーの重量分率は、前記第２段階モノマー混合物中に存在する少なくとも１つのＣ３−Ｃ６カルボン酸モノマーの重量分率よりも３〜２０パーセント大きく、
前記第１および前記第２段階モノマー混合物中に存在する前記架橋性モノマーの合計は、前記第１および第２段階モノマー混合物中に存在する全モノマーの重量に基づいて約０．５重量パーセント〜約１．５重量パーセントの範囲であり、前記第２段階モノマー混合物に対する前記第１段階モノマー混合物中に存在する前記架橋性モノマーの重量分率は、１５：５０〜８５：５０パーセントの範囲である、構造化エマルジョンポリマー粒子。
（項目２）
前記第１段階モノマー混合物および前記第２段階モノマー混合物中の前記少なくとも１つのエチレン性不飽和Ｃ３−Ｃ６カルボン酸モノマーは、アクリル酸、メタクリル酸、イタコン酸、シトラコン酸、マレイン酸、無水マレイン酸、フマル酸、クロトン酸、アコニット酸、およびそれらの混合物から独立して選択される、項目１に記載の構造化エマルジョンポリマー粒子。
（項目３）
前記第１段階モノマー混合物および前記第２段階モノマー混合物中の前記少なくとも１つのＣ１−Ｃ４アルキル（メタ）アクリレートモノマーは、メチル（メタ）アクリレート、エチル（メタ）アクリレート、ｎ−ブチル（メタ）アクリレート、ｔ−ブチル（メタ）アクリレート、およびそれらの混合物から独立して選択される、先行する項目のいずれか一項に記載の構造化エマルジョンポリマー粒子。
（項目４）
前記第１段階モノマー混合物中の前記少なくとも１つのエチレン性不飽和Ｃ３−Ｃ６カルボン酸モノマーは、メタクリル酸である、先行する項目のいずれか一項に記載の構造化エマルジョンポリマー粒子。
（項目５）
前記第２段階モノマー混合物中の前記少なくとも１つのエチレン性不飽和Ｃ３−Ｃ６カルボン酸モノマーは、メタクリル酸である、先行する項目のいずれか一項に記載の構造化エマルジョンポリマー粒子。
（項目６）
前記第１段階モノマー混合物中の前記少なくとも１つのＣ１−Ｃ４アルキル（メタ）アクリレートモノマーは、エチルアクリレート、ブチルアクリレート、およびそれらの混合物から選択される、先行する項目のいずれか一項に記載の構造化エマルジョンポリマー粒子。
（項目７）
前記第２段階モノマー混合物中の前記少なくとも１つのＣ１−Ｃ４アルキル（メタ）アクリレートモノマーは、エチルアクリレート、ブチルアクリレート、およびそれらの混合物から選択される、先行する項目のいずれか一項に記載の構造化エマルジョンポリマー粒子。
（項目８）
前記第１段階モノマー混合物および前記第２段階モノマー混合物中の前記架橋性モノマーは、多官能性アクリレート、ポリアリルエーテル、およびそれらの混合物から独立して選択される、先行する項目のいずれか一項に記載の構造化エマルジョンポリマー粒子。
（項目９）
前記架橋性モノマーは、エチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、１，６−ヘキサンジオールジ（メタ）アクリレート、ネオペンチルグリコールジ（メタ）アクリレート、１，９−ノナンジオールジ（メタ）アクリレート、トリメチロールプロパントリ（メタ）アクリレート、トリメチロールエタントリ（メタ）アクリレート、テトラメチロールメタントリ（メタ）アクリレート、ジトリメチロールプロパンテトラ（メタ）アクリレート、テトラメチロールメタンテトラ（メタ）アクリレート、ペンタエリスリトールテトラ（メタ）アクリレート；ジペンタエリスリトールヘキサ（メタ）アクリレート、１，４−シクロヘキサンジオールジメタクリレート、およびそれらの混合物から選択される、項目８に記載の構造化エマルジョンポリマー粒子。
（項目１０）
前記架橋性モノマーは、アリル（メタ）アクリレート、ジアリルフタレート、ジアリルイタコネート、ジアリルフマレート、およびジアリルマレエート；分子あたり２〜８個のアリル基を有するスクロースのポリアリルエーテル、ペンタエリスリトールのポリアリルエーテル、およびトリメチロールプロパンのポリアリルエーテルから選択される、項目８に記載の構造化エマルジョンポリマー粒子。
（項目１１）
前記第１段階モノマー混合物および前記第２段階モノマー混合物中の前記架橋性モノマーは、トリメチロールプロパントリアクリレートから選択される、項目９に記載の構造化エマルジョンポリマー粒子。
（項目１２）
約１８〜約４０℃、または約２０〜約３５℃、または約２１〜約３０℃、または約２４〜約２６℃の範囲の最低膜形成温度を有する、先行する項目のいずれか一項に記載の構造化エマルジョンポリマー粒子。
（項目１３）
項目１〜１２のいずれか一項に記載の構造化エマルジョンポリマー粒子を含む、増粘剤。
（項目１４）
洗浄組成物であって、
（ａ）約０．５〜約４０重量％、または約１〜約２５重量％、または約５〜１５重量％の少なくとも１つの起泡性界面活性剤と、
（ｂ）約０．０５重量％〜約１０重量％、または％、または約約０．１重量％〜約６重量％、または約０．５重量％〜４重量％、または１重量％〜約３重量％、または約１．２５重量％〜約２．５重量％の項目１〜１２のいずれか一項に記載のポリマー（活性ポリマー固形物）と、
（ｃ）水とを含み、重量パーセントは前記組成物の総重量に基づいている、洗浄組成物。
（項目１５）
アルカリ性中和剤をさらに含む、項目１４に記載の洗浄組成物。
（項目１６）
懸濁粒子をさらに含む、項目１４または１５に記載の洗浄組成物。
（項目１７）
２５℃で約３００〜約１０００ｍＰａ・ｓの範囲のブルックフィールド粘度を有する、項目１４〜１６のいずれかに記載の洗浄組成物。
（項目１８）
≧１２ｄｙｎ／ｃｍ２、または≧１５ｄｙｎ／ｃｍ２、または≧１８ｄｙｎ／ｃｍ２、または≧２０ｄｙｎ／ｃｍ２の降伏値を有する、項目１４〜１７のいずれかに記載の洗浄組成物。
（項目１９）
前記少なくとも１つの起泡性界面活性剤は、アニオン性界面活性剤、両性界面活性剤、双性イオン性界面活性剤、カチオン性界面活性剤、非イオン性界面活性剤、およびそれらの混合物から選択される、項目１４〜１８のいずれかに記載の洗浄組成物。
（項目２０）
前記少なくとも１つの界面活性剤は、アニオン性界面活性剤と両性界面活性剤との混合物である、項目１４〜１９のいずれかに記載の洗浄組成物。
（項目２１）
アニオン性界面活性剤対両性界面活性剤の重量比は、アニオン性界面活性剤対両性界面活性剤（活性物質）の比が１０：１〜約２：１および９：１、８：１、７：１、６：１、５：１、４．５：１、４：１、または３：１である、項目２０に記載の洗浄組成物。
（項目２２）
前記粒子が、被覆マイカ、マイカ被覆金属酸化物（例えば、二酸化チタン、酸化クロム、酸化鉄）、顔料、角質除去剤、フケ防止剤、粘土、膨潤性粘土、ラポナイト、ガス気泡、リポソーム、マイクロスポンジ、化粧品用ビーズ、フレークおよびグリッターから選択される、項目１６〜２１のいずれかに記載の洗浄組成物。
（項目２３）
コアを形成するための約１５〜約２５重量％の第１のモノマー混合物と、シェルを形成するための約８５〜約７５重量％の第２のモノマー混合物とを逐次重合することによって形成される構造化エマルジョンポリマーを調製するためのプロセスであって、前記第１のモノマー混合物は、（ｉ）約５３〜約６０、または約５３．５〜約５８、または約５４〜約５６重量パーセントの少なくとも１つのエチレン性不飽和Ｃ３−Ｃ６カルボン酸モノマー、（ｉｉ）約３９〜約４６、または約４１〜約４５．５、または約４３〜約４５重量パーセントの少なくとも１つのＣ１−Ｃ４アルキル（メタ）アクリレートモノマー、および（ｉｉｉ）少なくとも１つの架橋性モノマーを含み、前記第２のモノマー混合物は、（ｉｖ）約４７〜約５５、または約４８〜約５３、または約４９〜約５０重量パーセントの少なくとも１つエチレン性不飽和Ｃ３−Ｃ６カルボン酸モノマー、（ｖ）一態様では約５２〜４４重量％、別の態様では約５１〜約４６重量％、なおさらなる態様では約５０〜約４９重量％の少なくとも１つのＣ１−Ｃ４アルキル（メタ）アクリレートモノマー、および（ｖｉ）少なくとも１つの架橋性モノマーを含み、
前記第１のモノマー混合物中に存在する前記少なくとも１つのＣ３−Ｃ６カルボン酸モノマーの重量分率は、前記第２のモノマー混合物中に存在する前記少なくとも１つのＣ３−Ｃ６カルボン酸モノマーの重量分率よりも３〜２０パーセント大きく、
前記第１および前記第２のモノマー混合物中に存在する前記架橋性モノマーの合計は、（前記第１および第２のモノマー混合物中に存在する全モノマーの重量に基づいて）約０．５重量パーセント〜約１．５重量パーセントの範囲であり、前記第２のモノマー混合物に対する前記第１のモノマー混合物中に存在する前記架橋性モノマーの重量分率は、１５：５０〜８５：５０パーセントの範囲である、プロセス。